(57)【要約】【課題】  低い水蒸気透過率と薄膜化を両立した低コストの表示材料基板を提供すること【解決手段】  芳香族ポリアミド層とガラス層とを含み、全光線透過率が８０％以上である表示材料用基板とする。【選択図】  なし【特許請求の範囲】
【請求項１】
芳香族ポリアミド層とガラス層とを含む、全光線透過率が８０％以上である表示材料用基板。
【請求項２】
波長５５０ｎｍの光に対するフィルム面内の位相差が０ｎｍ以上１０ｎｍ未満である、請求項１に記載の表示材料用基板。
【請求項３】
波長５５０ｎｍの光に対するフィルム面内の位相差が１０ｎｍ以上２，０００ｎｍ以下である、請求項１に記載の表示材料用基板。
【請求項４】
厚みが０．３５ｍｍ以下である、請求項１〜３のいずれかに記載の表示材料用基板。
【請求項５】
水蒸気透過率が１０−５ｇ／ｍ２／ｄａｙ以下である、請求項１〜４のいずれかに記載の表示材料用基板。
【請求項６】
曲率半径＝１００ｃｍでの折り曲げに対し、割れを生じない、請求項１〜５のいずれかに記載の表示材料用基板。
【請求項７】
芳香族ポリアミドのガラス転移点温度が２００℃以上またはガラス転移点温度を有さない、請求項１〜６のいずれかに記載の表示材料用基板。
【請求項８】
芳香族ポリアミドがＮ−メチル−２−ピロリドン溶液に少なくとも５質量％溶解可能である、請求項１〜７のいずれかに記載の表示材料用基板。
【請求項９】
芳香族ポリアミドがＳｉ元素を含有する、請求項１〜８のいずれかに記載の表示材料用基板。
【請求項１０】
芳香族ポリアミドが化学式（Ｉ）で示される構造単位を含む、請求項１〜９のいずれかに記載の表示材料用基板。
【化１】
2008260266.tif 000008
Ｒ１：任意の基
Ｒ２：任意の基
Ｒ３：直結されているか、または、フェニル基を必須成分とする炭素数６から１２の芳香族基。
Ｒ４：直結されているか、または、フェニル基を必須成分とする炭素数６から１２の芳香族基
Ｒ５：芳香族基
【請求項１１】
厚み０．３ｍｍ以下のガラスに芳香族ポリアミドの有機溶媒溶液を塗布する工程と、この有機溶媒溶液から有機溶媒を除去する工程とを有する請求項１〜１０のいずれかに記載の表示材料用基板の製造方法。
【請求項１２】
ガラスに塗布された有機溶媒を除去したガラス基板を、円筒コアに連続的に巻き取る、請求項１１に記載の表示材料用基板の製造方法。
【請求項１３】
請求項１〜１０のいずれかに記載の表示材料用基板を用いた表示材料。
【発明の詳細な説明】
【技術分野】
【０００１】
本発明は有機ＥＬディスプレイや液晶ディスプレイなど表示材料に適した基板に関する。
【背景技術】
【０００２】
有機ＥＬディスプレイや液晶ディスプレイなど表示材料の基板としてはガラスが広く用いられている。ガラスは光線透過率やガスバリア性に優れる一方、薄膜化には限界がある。薄膜ガラスとしては０．３ｍｍ厚程度がガラス単独でハンドリング可能な事実上の下限であり、これ以下の厚みはハンドリング性悪化や割れの問題がある。このため、さらなる薄膜化の要求に対しては例えば０．３ｍｍ厚程度のガラスを用いて有機ＥＬディスプレイや液晶ディスプレイなど表示材料を作成し、その後に研磨やエッチングなどによって、ガラスを薄膜化する方法が用いられている。この方法では他の部材で補強されるため０．１ｍｍ厚程度のガラス基板が達成されているが、研磨やエッチングなどのプロセスコストが大きくなる問題がある。
【０００３】
一方、軽量、薄膜で割れない表示材料基板として各種のプラスチック基板が提案されている。しかしながらプラスチックは水蒸気透過率が大きいため、有機ＥＬ色素や、液晶材料が劣化する問題がある。例えば特許文献１にはプラスチック基板上にＳｉＯ２等のガスバリア層を形成した技術が開示されているが、ＳｉＯ２等無機のガスバリア膜は割れなどの欠陥を生じる問題がある。このため、特許文献２には無機のガスバリア膜および有機膜を組み合わせた方法などが提案されているが、１０−３ｇ／ｍ２／ｄａｙ程度が下限であるばかりでなく、高コストとなる問題がある。
【０００４】
特許文献３にはガラス＋保護フィルムという組合せの開示がある。ガスバリア性に優れるガラスの割れ易さを保護フィルムで保護する試みであるが、接着剤付きポリエチレンテレフタレートを用いているためにガラス転移温度が低く、２５０℃程度が要求されるＩＴＯのスパッタ温度などに耐えることができない。低温でのＩＴＯ製膜も不可能ではないが、この場合、得られるＩＴＯ膜の抵抗値が大きくなる問題がある。
【０００５】
特許文献４には２枚のガラス板で樹脂を挟持する、いわゆる「合わせガラス」の開示があるが、少なくとも２枚のガラス板が必要となるため全体の厚さが厚くなり、好ましくない。
【０００６】
特許文献５にはガラス−プラスチック複合体の開示があるが、プラスチックに芳香族ポリアミドを用いるという開示も示唆もなく、一般的なプラスチックを用いているために耐熱性が低く、ＩＴＯなどの透明電極形成や、半田などの工程に耐えることができず、高耐熱のガラス−プラスチック複合体が求められていた。
【特許文献１】特開２００７−１５３５０号公報
【特許文献２】特開２００６−２３１６４４号公報
【特許文献３】特開２００２−２９９０４１号公報
【特許文献４】特開平７−２８７２１８号公報
【特許文献５】特表２００２−５４２９７１号公報
【発明の開示】
【発明が解決しようとする課題】
【０００７】
本発明は、上述した従来技術における問題点の解決を課題として検討した結果達成されたものである。すなわち本発明の目的は、低い水蒸気透過率と薄膜化を両立した低コストの表示材料基板を提供することにある。
【課題を解決するための手段】
【０００８】
上記した目的を達成するための本発明は、以下を特徴とする。
【０００９】
すなわち、芳香族ポリアミド層とガラス層とを含み、全光線透過率が８０％以上である表示材料用基板である。
【発明の効果】
【００１０】
低い水蒸気透過率、薄膜化と高い全光線透過率を両立した低コストの表示材料基板を提供することができる。
【発明を実施するための最良の形態】
【００１１】
本発明の表示材料用基板は、芳香族ポリアミド層とガラス層とを含んでいる。
【００１２】
本発明の表示材料用基板は、ディスプレイやテレビなどの表示材料に用いられるため全光線透過率が８０％以上であることが好ましく、本発明では薄膜ガラスと特殊な芳香族ポリアミドとの積層により、これを達成する。全光線透過率は好ましくは８５％以上、より好ましくは９０％以上である。理想的には１００％であるが、空気層と芳香族ポリアミド層の界面反射、および芳香族ポリアミド層とガラス層との界面反射により光線が反射されるため、現実的には９０％程度が上限となる。さらに特定の波長の光を吸収すると、表示材料に用いた場合、着色が見えることがある。一般の芳香族ポリアミドは４００ｎｍ付近の吸収が大きく、黄色く着色しているが、本発明の表示材料用基板は４００ｎｍの光線透過率が７０％以上であることも好ましい。より好ましくは８０％以上である。なお、ここでいう４００ｎｍの光線透過率とは以下により測定し、４００ｎｍの値を採用したものである。
【００１３】
透過率（%）＝（Ｔ１／Ｔ０）×１００
ただしＴ１は試料を通過した光の強度、Ｔ０は試料を通過しない以外は同一の距離の空気中を通過した光の強度である。
【００１４】
波長範囲：３００ｎｍ〜８００ｎｍ
測定速度：１２０ｎｍ／分
測定モード：透過
ガラスは市販のものや公知の方法で製造されたもの、あるいは新規に製造したもののいずれでも構わない。好ましくは表示材料基板用の高表面平滑、無アルカリガラスや石英ガラスである。厚みは０．５ｍｍ以下であることが好ましく、より好ましくは０．３ｍｍ以下、さらに好ましくは０．２ｍｍ以下、より好ましくは０．１ｍｍ以下、より好ましくは０．０５ｍｍ以下、より好ましくは０．０３ｍｍ以下、最も好ましくは０．０１ｍｍ以下である。厚みが０．５ｍｍを超えるとガラス自体で十分なハンドリング性を有するため、芳香族ポリアミド層をさらに積層することによりハンドリング性向上や、割れ防止という効果が発現しにくくなると共に、曲げに対する割れを生じやすくなる。
【００１５】
一方、ガラスの厚みが薄いほど芳香族ポリアミド層と積層することによる効果が顕著になる。また、ガラスの種類にもよるがおおよそ０．１ｍｍ以下の厚みの場合、曲率半径＝１００ｃｍでの折り曲げに対し、割れを生じないため好ましい。ガラスの厚みに下限は無いが、０．００１ｍｍ程度が芳香族ポリアミド層製膜時の乾燥収縮に耐えることができる下限と考えられる。さらに好ましくは０．００５ｍｍ以上である。
【００１６】
ガラスはシート状で供給されるものであっても、連続して供給されるものであってもよいが、連続して供給されるものを用いると連続した表示材料用基板を得ることができ好ましい。
【００１７】
また、芳香族ポリアミド層の厚さには限定はないが、５０μｍ以下が好ましい。５０μｍを超えると溶媒の抽出や乾燥に長時間が必要となる傾向にある。芳香族ポリアミド層の厚さは好ましくは３０μｍ以下、より好ましくは２０μｍ以下、さらに好ましくは１０μｍ以下、最も好ましくは５μｍ以下である。芳香族ポリアミドの厚みに下限は無いが、０．０１μｍ程度が均一に製膜できる下限と考えられる。さらに好ましくは０．０５μｍ以上である。
【００１８】
また、ガラス層、芳香族ポリアミド層ともに層の数に上限はなく、芳香族ポリアミド層を複数層設けたり、ガラス層を複数設けたり、それぞれの層を複数層組み合わせたり、目的用途に応じて適宜構成すればよい。中でも、コスト等の観点から、最も好ましくはガラス１層と芳香族ポリアミド１層の組合せであり、この時、ガスバリア性、ハンドリング性が十分かつ、薄膜化、生産性において最も優れる。
【００１９】
ここで「芳香族ポリアミド１層」とは、共押出製膜によって得る積層構造も含む。すなわち本発明に用いる芳香族ポリアミド層はその層が単一の芳香族ポリアミドから成る単層でも、その層が２種類以上の芳香族ポリアミドから成る積層であってもよい。積層とすることによって、反射防止機能を付与したり、たとえば「ガラス側にはガラスとの易接着、表層には透明導電膜との易接着」など異なる機能を付与することが出来る。積層とする場合はフィードブロック、ピノール等の合流装置を用いて製膜原液を積層して単層口金から吐出する方法や、多層口金を用いて製膜原液を積層して製膜する方法が例示できる。複数回コートすることによっても積層製膜は可能であるが、生産性が劣ることがある。
【００２０】
本発明に用いる芳香族ポリアミドはガラス転移点温度が２００℃以上またはガラス転移点温度を有さないことが好ましい。より好ましくは２５０℃以上、さらに好ましくは３００℃以上、最も好ましくは３５０℃以上またはガラス転移点温度を有さないことである。高いガラス転移温度を有することにより、ＩＴＯ（酸化インジウム・スズ）等の金属のスパッタや蒸着温度に耐えることができ、ガラス単体にスパッタするのと同様にＩＴＯ等の金属をスパッタすることが可能となる。また、スパッタ後の熱処理を高温で行うことも可能となる。一般的に知られているＰＰＴＡ（ポリパラフェニレンテレフタルアミド）など芳香族ポリアミドはガラス転移点温度が２００℃以上であるが、黄色に着色しており、また濃硫酸など特殊な溶媒にしか溶解しないため本発明には適用できない。表示材料用基板とした時の全光線透過率を８０％以上とするためには芳香族ポリアミドが２５℃で有機溶媒に少なくとも５質量％溶解可能であり、また加熱乾燥時に白濁したり表面が粗になることがないことが好ましい。
【００２１】
この特性はいずれも芳香族ポリアミドの溶解性に起因する。溶解性が不十分な場合、乾燥時に、芳香族ポリアミド濃度が大きくなると有機溶媒に溶けきれなくなって析出したり、ゲル状物を生成する。これが光線の散乱、白濁や表面の粗面化の原因となる。
【００２２】
芳香族ポリアミドの溶解性を向上するためには、剛直なパラ結合や、ナフタレン、アントラセンなどの多環芳香族の割合を少なくし、柔軟なメタ構造、エーテル、−ＳＯ２−あるいはメチレン構造の割合を多くすることや、フルオレン、tert-ブチル、ハロゲン、ハロゲン化アルキルなどの嵩高い置換基を導入することが好ましい。
【００２３】
ガラス転移点温度が２００℃以上かつ、ガラスとの接着力が大きくするためには、芳香族ポリアミドとしては化学式（Ｉ）で示される構造単位を含むことがより好ましい。
【００２４】
【化１】
2008260266.tif 000002
【００２５】
Ｒ１：任意の基
Ｒ２：任意の基
Ｒ３：直結されているか、または、フェニル基を必須成分とする炭素数６から１２の芳香族基。
【００２６】
Ｒ４：直結されているか、または、−フェニル基を必須成分とする炭素数６から１２の芳香族基
Ｒ５：芳香族基
化学式（Ｉ）において、Ｒ１やＲ２に特に制限はなく、任意の基であればよい。好ましくは、−Ｈ、炭素数１〜５の脂肪族基、−ＣＦ３、−ＣＣｌ３、−ＯＨ、−Ｆ、−Ｃｌ、−Ｂｒ、−ＯＣＨ３、シリル基、または、芳香族基である。Ｒ１およびＲ２は、側鎖の置換基であるため、主鎖の置換基と比較して、ポリアミドの物性に与える影響は相対的に小さいが、光学特性や濡れ性、溶媒可溶性などを改良するために、適宜導入することが好ましい。例えば、濡れ性やガラスとの接着性向上を目的に−ＯＨ、シリル基や−ＣＯＯＨを導入することができる。
【００２７】
さらに、化学式（Ｉ）においては、Ｒ３およびＲ４の位置に他の基を導入することができる。もちろん、そのまま直結されていてもよいが、例えば、−Ｐｈ−、−Ｏ−Ｐｈ−、−Ｃ（ＣＦ３）２−Ｐｈ−などを導入してもよい。ただし、最も好ましいのは直結されている構造である。
【００２８】
化学式（Ｉ）においてＲ５は芳香族基であれば特に制限はない。好ましくはフェニル基、クロロフェニル基である。化学式（Ｉ）においてＲ５は、耐熱性や剛性を付与する目的においては、例えばパラフェニレン、２−置換パラフェニレン、ビフェニルのような剛直な芳香族基であることが好ましい。一方、ターフェニルやアントラセンなどの多環式芳香族基は剛直ではあるが、多くのπ電子を有し、ポリアミドが着色する原因になることがある。また、近紫外領域や紫外領域における透明性を高める場合には、Ｒ５は、メタフェニル基や１，３−ヘキサフルオロプロピル−２，２−ビフェニル基であることが好ましい。これらの基は、屈曲性を有するため、剛性が低下することはあるが、より短波長の光に対する透明性が向上する。
【００２９】
本発明に用いる芳香族ポリアミドに対する化学式（Ｉ）の構造単位のモル分率は５０％以上であることが好ましい。さらに好ましくは７０％以上であり、より好ましくは９０％以上、もっと好ましくは９５％以上であり、最も好ましくは１００％である。化学式（Ｉ）の構造単位のモル分率が５０％より少ない場合はガラスとの接着性が不足することがある。この場合、シランカップリング剤を添加することにより接着強度を向上せしめることが好ましい。
【００３０】
本発明に用いる芳香族ポリアミドの他の成分としては化学式（ＩＩ）および（ＩＩＩ）で示される構造単位を含有することが有機溶媒への可溶性、光線透過率の点から好ましい。また、低複屈折低減および位相差の波長分散性を小さくするためには化学式（ＩＩＩ）の構造単位が好ましい。ここで波長分散性とは波長４００ｎｍでの位相差を波長５５０ｎｍの位相差で除した値である。
【００３１】
位相差について、例えば液晶ディスプレイ基板等に用いる場合、本発明の芳香族ポリアミドフィルムは５５０ｎｍの波長の光の位相差が１０ｎｍ未満であることが好ましい。このような位相差は、たとえば芳香族ポリアミド溶液をガラスに展開後乾燥する手法により実現可能である。上記した用途に用いる場合、この位相差は、より好ましくは５ｎｍ以下、さらに好ましくは２ｎｍ以下、最も好ましくは０ｎｍである。５５０ｎｍの波長の光の位相差が１０ｎｍ未満と非常に小さいことにより、表示材料以外にも例えば光ディスク用保護フィルムとしても好適に使用できる。
【００３２】
一方で、たとえば表示材料基板に位相差フィルムの機能を付加した位相差付き基板のように積極的に位相差を付与することが好ましい用途もある。この場合、波長５５０ｎｍの光の位相差が、１０〜２，０００ｎｍであることが好ましい。位相差がこの範囲であると、光学用の位相差フィルム、特に、広域１／４波長位相差板として使用される場合に、優れた色調再現性を発現することが可能となる。このような位相差は、たとえば芳香族ポリアミド溶液をガラスに展開後乾燥する本発明の手法において、用いる芳香族ポリアミドに化学式（ＩＩ）で示すビフェニル構造など液晶性の構造を多く含めることや、芳香族ポリアミド溶液をガラスに展開するときに芳香族ポリアミド溶液の吐出量に対し、ガラス板の移動速度を相対的に高めて、芳香族ポリアミド溶液を引き延ばす方法、あるいは位相差発現のための添加剤を芳香族ポリアミド溶液に添加する方法などが挙げられる。上記した用途に用いる場合、この位相差は、好ましくは１００〜５５０ｎｍであり、より好ましくは１３０〜３８０ｎｍである。
【００３３】
添加剤としては紫外線硬化液晶、熱硬化液晶などの液晶性分子やポリカーボネート、スチレンなどの芳香族高分子またはオリゴマーが例示できる。
【００３４】
本発明の表示材料用基板は、波長５９０ｎｍの光線に対する表示材料用基板面内の直交軸方向の屈折率をそれぞれｎｘ、ｎｙ（ただしｎｘ≧ｎｙ）とし、波長５９０ｎｍの光線に対する表示材料用基板の厚み方向の屈折率をｎｚ、表示材料用基板の厚みをｄ（ｎｍ）とした時に、下式で定義される厚み方向の位相差Ｒｔｈが１０ｎｍ以下であることが好ましく、より好ましくは８ｎｍ以下、さらに好ましくは５ｎｍ以下、最も好ましくは２ｎｍ以下である。表示材料用基板の厚み方向の位相差Ｒｔｈが１０ｎｍ以下であると、表示材料用基板面内の光学等方性のみならず厚み方向の光学等方性にも優れた表示材料用基板となるため、一層好適に用いることができる。厚み方向の光学等方性が要求される用途において、厚み方向の位相差Ｒｔｈは小さい方が好ましいが、現実的に下限は０．０１ｎｍ程度と考えられる。このような厚み方向の位相差Ｒｔｈが小さいフィルムを得るためには、厚み方向の位相差を発現させる添加剤や共重合成分を導入しないようにすることなどが有効である。
【００３５】
厚み方向の位相差Ｒｔｈ（ｎｍ）＝ｄ×｛（ｎｘ＋ｎｙ）／２−ｎｚ｝
【００３６】
【化２】
2008260266.tif 000003
【００３７】
Ｒ６：芳香族基
【００３８】
【化３】
2008260266.tif 000004
【００３９】
Ｒ７：任意の基
Ｒ８：任意の基
Ｒ９：芳香族基
化学式（ＩＩ）および化学式（ＩＩＩ）においてＲ６およびＲ９は芳香族基であれば特に制限はない。好ましくはフェニル基、クロロフェニル基である。耐熱性や剛性を付与する目的においては、例えばパラフェニレン、２−置換パラフェニレン、ビフェニルのような剛直な芳香族基であることが好ましい。一方、ターフェニルやアントラセンなどの多環式芳香族基は剛直ではあるが、多くのπ電子を有し、ポリアミドが着色する原因になることがある。また、近紫外領域や紫外領域における透明性を高める場合には、Ｒ６およびＲ９は、メタフェニル基や１，３−ヘキサフルオロプロピル−２，２−ビフェニル基であることが好ましい。これらの基は、屈曲性を有するため、剛性が低下することはあるが、より短波長の光に対する透明性が向上する。また、溶解性を付与するためには化学式（ＩＩ）および化学式（ＩＩＩ）においてＲ６およびＲ９はメタフェル基など屈曲性の構造を含むことが好ましい。
【００４０】
化学式（ＩＩＩ）において、Ｒ７やＲ８に特に制限はなく、任意の基であればよい。好ましくは、−Ｈ、炭素数１〜５の脂肪族基、−ＣＦ３、−ＣＣｌ３、−ＯＨ、−Ｆ、−Ｃｌ、−Ｂｒ、−ＯＣＨ３、シリル基、または、芳香族基である。Ｒ７およびＲ８は、側鎖の置換基であるため、主鎖の置換基と比較して、ポリアミドの物性に与える影響は相対的に小さいが、光学特性や濡れ性、溶媒可溶性などを改良するために、適宜導入することが好ましい。例えば、吸湿率低減の目的で−Ｆを導入したり、濡れ性やガラスとの接着性向上を目的に−ＯＨ、シリル基や−ＣＯＯＨを導入することができる。
【００４１】
また、本発明の表示材料用基板は水蒸気透過率が１０−５ｇ／ｍ２／ｄａｙ以下であることが好ましい様態である。従来のガスバリア層付きプラスチック基板では１０−３ｇ／ｍ２／ｄａｙ以下の水蒸気透過率は達成困難だったが、本発明の表示材料用基板は少なくとも１層のガラス層を有することで、水蒸気透過率はガラスの水蒸気透過率、即ち０ｇ／ｍ２／ｄａｙを達成することができる。なお水蒸気透過率の値は小さければ小さい程良く、下限はない。より好ましくは１０−６ｇ／ｍ２／ｄａｙ以下、さらに好ましくは１０−７ｇ／ｍ２／ｄａｙ以下、最も好ましくは１０−１０ｇ／ｍ２／ｄａｙ以下である。また、現在の測定装置では１０−５ｇ／ｍ２／ｄａｙ程度が測定下限である。
【００４２】
また、本発明の表示材料用基板は曲率半径＝１００ｃｍでの折り曲げに対し、割れを生じないことが好ましい様態である。このためにはガラスを薄膜化、高靱性化することが好ましい。割れを生じない曲率半径は好ましくは５０ｃｍ、さらに好ましくは１５ｃｍ、より好ましくは１０ｃｍ、最も好ましくは１ｃｍである。より小さな曲率半径で割れを生じないことで表示材料の連続製造やフレキシブルディスプレイを実現できる。また、曲率半径が１５ｃｍ以下であれば、半径６インチの巻き芯に巻き取ってロール形状のまま保管、輸送可能となる。
【００４３】
以下に本発明における芳香族ポリアミドの製造方法を説明するが、もちろん本発明はこれに限定されるものではない。
【００４４】
ポリアミド溶液、すなわち製膜原液を得る方法は種々の方法が利用可能であり、例えば、低温溶液重合法、界面重合法、溶融重合法、固相重合法などを用いることができる。また、溶媒を用いない重合方法、例えば蒸着重合法でも構わない。低温溶液重合法つまりカルボン酸ジクロライドとジアミンから得る場合には、非プロトン性有機極性溶媒中で合成される。
【００４５】
カルボン酸ジクロライドとしてはテレフタル酸ジクロライド、２クロロ−テレフタル酸ジクロライド、イソフタル酸ジクロライド、ナフタレンジカルボニルクロライド、ビフェニルジカルボニルクロライド、４，４’−ビフェニルジカルボニルクロライド、ターフェニルジカルボニルクロライド、２フロロ−テレフタル酸ジクロライド、１，４−シクロヘキサンカルボン酸ジクロライドなどが挙げられるが、最も好ましくはテレフタル酸ジクロライド、２クロロ−テレフタル酸ジクロライド、４，４’−ビフェニルジカルボニルクロライド、イソフタル酸ジクロライドが用いられる。
【００４６】
ジアミンとしては例えば４，４’−ジアミノジフェニルスルホン、３，３’−ジアミノジフェニルスルホン、３，４’−ジアミノジフェニルスルホン、ビス［４−（４−アミノフェノキシ）フェニル］スルホン、ビス［４−（３−アミノフェノキシ）フェニル］スルホン、２，２’−ジトリフルオロメチル−４，４’−ジアミノビフェニル、９，９−ビス（４−アミノフェニル）フルオレン、９，９−ビス（４−アミノ−３−メチルフェニル）フルオレン、９，９−ビス（４−アミノ−３−フロロフェニル）フルオレン、９，９−ビス（４−アミノ−３−クロロフェニル）フルオレン、２，２−ビス［４−（４−アミノフェノキシ）フェニル］プロパン、２，２−ビス（４−アミノフェニル）ヘキサフルオロプロパンなどが挙げられるが、好ましくは４，４’−ジアミノジフェニルスルホン、３，３’−ジアミノジフェニルスルホン、３，４’−ジアミノジフェニルスルホン、２，２’−ジトリフルオロメチル−４，４’−ジアミノビフェニル、９，９−ビス（４−アミノフェニル）フルオレン、９，９−ビス（４−アミノ−３−フロロフェニル）フルオレンが挙げられる。
【００４７】
さらに、基板との接着性を向上させるために、Ｓｉ元素を含有することが好ましい。具体的には、ジアミン成分として、ビス（３−アミノプロピル）テトラメチルジシロキサン、ビス（ｐ−アミノ−フェニル）オクタメチルペンタシロキサンなどを１〜１０モル％共重合したものなどがあげられる。
【００４８】
２種類以上のジアミンを用いて重合を行う場合、ジアミンは１種類ずつ添加し、該ジアミンに対し１０〜９９モル％の酸ジクロライドを添加して反応させ、この後に他のジアミンを添加して、さらに酸ジクロライドを添加して反応させる段階的な反応方法、およびすべてのジアミンを混合して添加し、この後に酸ジクロライドを添加して反応させる方法などが利用可能である。また、２種類以上の酸ジクロライドを利用する場合も同様に段階的な方法、同時に添加する方法などが利用できる。いずれの場合においても全ジアミンと全酸ジクロライドのモル比は９５〜１０５：１０５〜９５が好ましく、この値を外れた場合、成形に適したポリマー溶液を得ることが困難となる。
【００４９】
ポリアミドの製造において、使用する非プロトン性極性溶媒としては、例えば、ジメチルスルホキシド、ジエチルスルホキシドなどのスルホキシド系溶媒、Ｎ，Ｎ−ジメチルホルムアミド、Ｎ，Ｎ−ジエチルホルムアミドなどのホルムアミド系溶媒、Ｎ，Ｎ−ジメチルアセトアミド、Ｎ，Ｎ−ジエチルアセトアミドなどのアセトアミド系溶媒、Ｎ−メチル−２−ピロリドン、Ｎ−ビニル−２−ピロリドンなどのピロリドン系溶媒、フェノール、ｏ−、m−またはｐ−クレゾール、キシレノール、ハロゲン化フェノール、カテコールなどのフェノール系溶媒、あるいはヘキサメチルホスホルアミド、γ−ブチロラクトンなどを挙げることができ、これらを単独又は混合物として用いるのが望ましいが、更にはキシレン、トルエンのような芳香族炭化水素の使用も可能である。さらにはポリマーの溶解を促進する目的で溶媒には５０重量%以下のアルカリ金属、またはアルカリ土類金属の塩を添加することができる。
【００５０】
ポリアミドには、表面形成、加工性改善などを目的として１０重量%以下の無機質または有機質の添加物を含有させてもよい。表面形成を目的とした添加剤としては例えば、無機粒子ではＳｉＯ２、ＴｉＯ２、その他の金属微粉末等が挙げられる。
【００５１】
また、必要に応じて芳香族ポリアミドとガラスとの界面の濡れ性を向上させる目的で界面活性剤、乳酸エチルやプロピレングリコールモノメチルエーテルアセテートなどのエステル類、エタノールなどのアルコール類、シクロヘキサノン、メチルイソブチルケトンなどのケトン類、テトラヒドロフラン、ジオキサンなどのエーテル類を混合してもよい。
【００５２】
さらにガラスとの接着性を高めるために、シランカップリング剤などを芳香族ポリアミド溶液に０．５から１０重量％添加したり、ガラスをこのような薬液で前処理したりすることもできる。
【００５３】
芳香族ポリアミド溶液に添加する場合、メチルメタクリロキシジメトキシシラン、３−アミノプロピルトリメトキシシラン、などのシランカップリング剤、アルミキレート剤をワニス中のポリマーに対して０．５から１０重量％添加するとよい。
【００５４】
ガラスを処理する場合、上記で述べたカップリング剤をイソプロパノール、エタノール、メタノール、水、テトラヒドロフラン、プロピレングリコールモノメチルエーテルアセテート、プロピレングリコールモノメチルエーテル、乳酸エチル、アジピン酸ジエチルなどの溶媒に０．５から２０重量％溶解させた溶液をスピンコート、浸漬、スプレー塗布、蒸気処理などで表面処理をする。場合によっては、その後５０℃から３００℃までの温度をかけることで、基板と上記カップリング剤との反応を進行させる。
【００５５】
また、上記した本発明のポリアミドに熱硬化性を付与した熱硬化性ポリアミドも好ましい。熱硬化性を付与する手法としては、たとえば、本発明のポリアミド主鎖末端を、ノルボルネン、アセチレン、マレイミドなど反応活性な基に置換し、さらに熱硬化剤を添加する方法などがある。
【００５６】
ポリアミド溶液は、単量体として酸ジクロライドとジアミンを使用すると塩化水素が副生するが、これを中和する場合には水酸化カルシウム、炭酸カルシウム、炭酸リチウムなどの無機の中和剤、またエチレンオキサイド、プロピレンオキサイド、アンモニア、トリエチルアミン、トリエタノールアミン、ジエタノールアミンなどの有機の中和剤が使用される。また、イソシアネートとカルボン酸との反応は、非プロトン性有機極性溶媒中、触媒の存在下で行なわれる。
【００５７】
このようにして得られた芳香族ポリアミド溶液は酸ジクロライドから発生した塩化水素と、中和剤との中和反応によって塩が形成される。この割合は５〜２０重量％になり、この製膜原液をそのまま乾燥させると、塩が析出する。このため膜形成の前、もしくは膜の形成過程に於いて塩を除去することが好ましい。塩の除去方法としては、特に限定されないが、例えばポリマー原液に水を加え、カッターを備えた攪拌機で撹拌してポリマーを再沈、洗浄する。得られたポリマーを乾燥し、任意の濃度で溶媒に溶解して製膜原液を得ることができる。
【００５８】
次に表示材料用基板化について説明する。上記のように調製された製膜原液は、ガラス上にキャストする溶液製膜法により薄膜化が行なわれる。溶液製膜法には乾湿式法、乾式法、湿式法などがありいずれの方法で製膜されても差し支えないが、ここでは乾式法を例にとって説明する。
【００５９】
乾式法で製膜する場合は該原液を口金からガラス上に押し出し、またはガラス上にスピンコート、バーコート、コンマコート、印刷などの方法で展開し、次いでかかる薄膜層から溶媒を飛散させるなどして除去し薄膜が自己保持性をもつまで乾燥する。ここで用いるガラスは洗浄や易接着処理などがなされたものでもよい。洗浄としては水、超音波水など機能水、有機溶媒などが挙げられる。また易接着処理としてはプラズマ処理、コロナ処理、エッチング処理などが挙げられる。ガラスをロールで供給する場合には口金からの押し出しや、バーコート、コンマコート、印刷などの方法が好ましい。また、ガラスが枚葉で供給される場合にはスリットダイを用いた間欠コートや、スピンコートなどが好ましい。供給するガラスは保護フィルムを貼ったものでも構わない。ガラスに貼られた保護フィルムは芳香族ポリアミド溶液の乾燥収縮やハンドリング時の張力に耐えるために有用である。なお、ここでいう「保護フィルム」は表示材料用基板の製造工程終了後または表示材料の製造工程終了後に剥がされるフィルムを指す。
【００６０】
乾燥条件は例えば、室温〜２２０℃、６０分以内の範囲で行うことができる。乾燥時間、昇温速度は芳香族ポリアミドの組成および膜厚によって制御されるが、片側にガラスが密着した状態で他方の片側からのみの乾燥となるため、溶媒の沸点＋１０℃までの穏和な乾燥や、段階的な昇温が好ましい。急激に加熱すると発泡したりすることがある。
【００６１】
次に２００℃〜５００℃、好ましくは２５０℃〜４００℃の温度で数秒から数分間の熱処理を行い、表示材料用基板を得る。さらに、熱処理後に徐冷することは有効であり、５０℃／秒以下の速度で冷却することが有効である。
【００６２】
上記のようにして得られた、有機溶媒が除去されたガラス基板は、円筒コアに連続的に巻き取ることが好ましい。この場合、ガラスは溶融炉からガラス製膜工程を経て連続して供給されるか、またはロールで供給されるとともに、その搬送方向に少なくとも５ｍの長さを有していることが好ましい。また、巻き取りに用いる円筒コアは、半径が１００ｃｍ以下であることが好ましい。円筒コアは好ましくは半径５０ｃｍ以下、より好ましくは半径３０ｃｍ以下、さらに好ましくは半径１５ｃｍ以下である。半径１５ｃｍ以下であると一般的に用いられる直径６インチの円筒コアに巻き取って保管、搬送が可能となり、一枚一枚を個別に包装して搬送する従来の方法に比べて経済的に極めて有利となる。また、ガラス工場から包装することなく、ガラス単体をロボットアーム、コンベアを用いてディスプレイ製造工場に搬送する方法も提案されているが、この方法ではガラス工場とディスプレイ製造工場を隣接して建築するという大きな制約があるが、円筒コアに連続的に巻き取る本発明の方法では、このような制約は無い。ガラス基板の搬送時や円筒コアへの巻き取り時の搬送張力によるガラスの割れなどを防止する目的で弱粘着あるいは非粘着の保護フィルムをガラス基板と積層しても構わない。弱粘着の保護フィルムとしてはポリプロピレン、ＰＥＴなどを構成成分としたフィルムが例示できる。非粘着の保護フィルムとしてはＰＥＴなどを構成成分としたフィルムが例示できる。
【００６３】
本発明の表示材料用基板は、有機ＥＬディスプレイや液晶ディスプレイなどの表示材料用基板として好適に利用できる。
【実施例】
【００６４】
以下に実施例を挙げて、本発明をさらに具体的に説明する。
【００６５】
なお、物性の測定方法、効果の評価方法は次の方法に従って行った。
【００６６】
（１）全光線透過率
下記測定器を用いて測定した。
【００６７】
装置：直読ヘーズメーターＨＧＭ−２ＤＰ（Ｃ光源用）  （スガ試験機社製）
光源：ハロゲンランプ１２Ｖ、５０Ｗ
受光特性：３９５〜７４５ｎｍ
光学条件：ＪＩＳ−Ｋ７１０５−１９８１に準拠
（２）４００ｎｍでの光線透過率
４００ｎｍの光線透過率とは以下により測定し、４００ｎｍの値を採用したものである。
【００６８】
透過率（％）＝（Ｔ１／Ｔ０）×１００
ただしＴ１は試料を通過した光の強度、Ｔ０は試料を通過しない以外は同一の距離の空気中を通過した光の強度である。
【００６９】
装置：ＵＶ測定器Ｕ−３４１０（日立計測社製）
波長範囲：３００ｎｍ〜８００ｎｍ
測定速度：１２０ｎｍ／分
測定モード：透過
（３）水蒸気透過率  
装置：透湿度測定装置ＰＥＲＭＡＴＲＡＮ−Ｗ３／３０（モコン社製）
測定下限：０．０１ｇ／ｍ２／ｄａｙ
測定温度：４０℃
測定湿度：９０％ＲＨ
測定面積：５ｃｍ２（アルミマスクホイル（ＭＣ０２５−４９３（日立計測器サービス（株））使用）
（４）ガラス転移温度（Ｔｇ）  ＤＭＡ測定
装置：粘弾性測定装置ＥＸＳＴＡＲ６０００  ＤＭＳ（セイコーインスツルメンツ社製）
測定周波数：１Ｈｚ
昇温速度：２℃／分
ガラス転移温度（Ｔｇ）：ＡＳＴＭ  Ｅ１６４０−９４に準拠し、Ｅ’の変曲点をＴｇとした。
【００７０】
（５）波長５５０ｎｍでの位相差
王子計測（株）社製の自動複屈折計（ＫＯＢＲＡ−２１ＡＤＨ）を用い、波長分散測定モードにおいて、波長４８０．４ｎｍの光線に対する位相差、波長５４８．３ｎｍの光線に対する位相差、波長６２８．２ｎｍの光線に対する位相差、波長７５２．７ｎｍの光線に対する位相差を測定し、各波長における位相差（Ｒ）および測定波長（λ）からコーシーの波長分散式（Ｒ（λ）＝ａ＋ｂ／λ２＋ｃ／λ４＋ｄ／λ６）の各ａ〜ｄの係数を求め、このコーシーの波長分散式に波長５５０ｎｍ（λ＝５５０）を代入して求めた。測定は１回行った。
【００７１】
（６）溶解性
Ｎ−メチル−２−ピロリドンにポリマーを５質量％溶解し、２５℃で２週間放置後も流動性を保つものを溶解性「○」と評価した。なお、「流動性を保つ」とは、２５℃において１００ｍｌのビーカーにポリマー溶液を１００ｍｌ入れて９０°傾けたとき、１時間以内に５０ｍｌ以上が流れ出る状態をいう。
【００７２】
（実施例１）
攪拌機を備えた２００ｍｌ４つ口フラスコ中に４，４’−ジアミノジフェニルスルホン２．４８３ｇ、３，３’−ジアミノジフェニルスルホン２．４８３ｇ、Ｎ−メチル−２−ピロリドン６３．１ｍｌを入れ窒素雰囲気下、氷冷下攪拌した。１０分から３０分後にかけてテレフタル酸ジクロライド４．０６０ｇを５回に分けて添加した。さらに１時間攪拌した後、反応で発生した塩化水素を炭酸リチウム１．４２６ｇで中和して透明なポリマー溶液を得た。得たポリマー溶液をミキサーを用いて水中で粉砕し、濾取、乾燥してポリマーを単離した。単離したポリマーを固形分濃度が２０重量％になるようにＮ，Ｎ−ジメチルアセトアミドに溶解してポリマー溶液を得た。得たポリマー溶液を塗布厚５０μｍになるように厚み０．１５ｍｍのガラスにバーコーターで塗布、１２０℃で２０分、２８０℃で３分乾燥し、膜厚１０μｍの芳香族ポリアミド膜を得た。全体の厚みは０．１６ｍｍだった。
【００７３】
（実施例２）
使用するガラスを厚み０．０３ｍｍとする以外は実施例１と同様にして表示材料用基板を得た。物性を表２に示す。
【００７４】
（実施例３〜１０）
使用するジアミン、酸ジクロライドおよびガラスを表１に示したものに変更する以外は、実施例１と同様にして表示材料用基板を得た。物性を表２に示す。
【００７５】
（実施例１１）
攪拌機を備えた２００ｍｌ４つ口フラスコ中に４，４’−ジアミノジフェニルスルホン３．７２５ｇ、３，３’−ジアミノジフェニルスルホン３．３５２ｇ、ビス（３−アミノプロピル）テトラメチルジシロキサン０．３７３ｇ、Ｎ−メチル−２−ピロリドン９４ｍｌを入れ窒素雰囲気下、氷冷下攪拌した。１０分から３０分後にかけてテレフタル酸ジクロライド６．０９１ｇを５回に分けて添加した。さらに１時間攪拌した後、反応で発生した塩化水素を炭酸リチウム２．２４６ｇで中和して透明なポリマー溶液を得た。得たポリマー溶液をミキサーを用いて水中で粉砕し、濾取、乾燥してポリマーを単離した。単離したポリマーを固形分濃度が５質量％になるようにＮ，Ｎ−ジメチルアセトアミドに溶解してポリマー溶液を得たことから溶解性を「○」と判断した。単離した別のポリマーを固形分濃度が１５質量％になるようにＮ，Ｎ−ジメチルアセトアミドに溶解してポリマー溶液を得た。得たポリマー溶液を塗布厚１００μｍになるように厚み０．０３ｍｍのガラス（ショット社製Ｄ２６３Ｔ）にバーコーターで塗布、１２０℃で１０分、２８０℃で３分乾燥し、膜厚１０μｍの芳香族ポリアミド膜を得た。得た表示材料用基板全体の厚みは０．０４ｍｍだった。
【００７６】
得た表示材料用基板の波長５５０ｎｍでの位相差は０．４ｎｍだった。また、曲率半径３０ｃｍでの曲げに対して割れを生じなかった。ＪＩＳ  Ｄ０２０２−１９８８  ４．１５の方法で１ｍｍの碁盤目１００個をつくり、セロテープ（登録商標）剥離テストを行った結果、１００個のマス目全て剥離は無かった。
【００７７】
（実施例１２）
使用するジアミン、酸ジクロライドおよびガラスを表１に示したものに変更する以外は、実施例１１と同様にして表示材料用基板を得た。物性を表２に示す。
【００７８】
（比較例１）
攪拌機を備えた２００ｍｌ４つ口フラスコ中に４，４’−ジアミノジフェニルスルホン２．４８３ｇ、３，３’−ジアミノジフェニルスルホン２．４８３ｇ、Ｎ−メチル−２−ピロリドン６３．１ｍｌを入れ窒素雰囲気下、氷冷下攪拌した。１０分から３０分後にかけてテレフタル酸ジクロライド４．０６０ｇを５回に分けて添加した。さらに１時間攪拌した後、反応で発生した塩化水素を炭酸リチウム１．４２６ｇで中和して透明なポリマー溶液を得た。
【００７９】
得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、流水中１０分間水洗し、さらに２８０℃１分で熱処理を行い厚み１４μｍの芳香族ポリアミドフィルムを得た。水蒸気透過率は２３１ｇ／ｍ２／ｄａｙだった。
【００８０】
【化４】
2008260266.tif 000005
【００８１】
ジアミン１：  ４，４’−ジアミノジフェニルスルホン(和歌山精化社製)、
ジアミン２：  ３，３’−ジアミノジフェニルスルホン(三井化学ファイン社製)、
ジアミン３：  ビス［４−（４−アミノフェノキシ）フェニル］スルホン(和歌山精化社製)、
ジアミン４：  ９，９−ビス（４−アミノフェニル）フルオレン(和歌山精化社製)、
ジアミン５：  ２，２’−ジトリフルオロメチル−４，４’−ジアミノビフェニル(和歌山精化社製)、
ジアミン６：  ビス［４−（３−アミノフェノキシ）フェニル］スルホン(和歌山精化社製)、
ジアミン７：  ビス（３−アミノプロピル）テトラメチルジシロキサン
酸ジクロライド１（酸１）：  テレフタル酸ジクロライド（東京化成工業社製）
酸ジクロライド２（酸２）：  ２クロロ−テレフタル酸ジクロライド
酸ジクロライド３（酸３）：  イソフタル酸ジクロライド（東京化成工業社製）
酸ジクロライド４（酸４）：  4,4'-ビフェニルジカルボニルクロライド（東京化成工業社製）
【００８２】
【表１】
2008260266.tif 000006
【００８３】
【表２】
2008260266.tif 000007